Brevet FR2514772A1 — publié le 19830422

A ç __ La présente invention a pour objet de nouvelles compositions de poly- imides aromatiques présentant une solubilité particulièrement élevée dans de nombreux solvants organiques et d'excellentes propriétés adhé- sives Ces compositions peuvent être employées comme liant dans la fabrication des matériaux composites, comme vernis isolant pour le revêtement et l'émaillage des conducteurs métalliques, comme base pour l'élaboration de compositions adhésives, de mousses et matériaux cel- lulaires et comme films de protection capables de résister à des tem- pératures élevées. L'invention concerne plus particulièrement les compositions de poly- mères obtenues en faisant réagir une diamine aromatique avec un dia- cide-diester ou un tétraester dérivés de l'acide benzhydrol t 9 tracar- boxylique-3,3 ',4,4 ' à une température assez élevée pour qu'il y ait formation de polyimides aromatiques. On sait que les polyimides aromatiques sont généralement des polymères infusibles et peu ou pas solubles dans les solvants organiques Pour cette raison, il faut employer des techniques de mise en oeuvre qui passent soit par l'intermédiaire d'un polymère soluble non cyclisé, soit par un mélange de réactifs fusibles qui, par un traitement ther- mique approprié, peut donner un matériau polymère. Dans la première technique, le polyimide est préparé en deux étapes successives Au cours de la première étape, une réaction de polycon- densation entre une diamine aromatique et un dianhydride d'acide tétracarboxylique dans un solvant organique polaire aprotique conduit à une solution d'un polyamide-acide de haute masse moléculaire Cette solution doit être conservée au froid et à l'abri de l'humidité,car elle est sensible à la chaleur et à l'hydrolyse. La seconde étape du processus de fabrication consiste à utiliser la solution contenant généralement de 10 à 20 % en poids de polyamide- acide pour préparer un film de polymère par évaporation progressive du solvant La transformation du polyamide-acide en film de polyimide est effectuée par déshydratation thermique ou chimique Il est évident que cette technique limite l'utilisation des polyimides à la fabrica- tion de films ou de revêtements de faible épaisseur car, outre le départ de 80 à 90 Z en poids de solvant, il faut également éliminer une molécule d'eau de cyclisation pour chaque centre réactif. Cette technique est illustrée par le brevet US 3 939 109,selon lequel le dianhydride de l'acide benzophénone tétracarboxylique est mis en réaction avec le diamino-4,4 ' diphényléther pour préparer une solution de polyamide-acide dans le diméthylacétamide Cette solution est en- suite utilisée pour fabriquer des films de polyimide de 0,025 mm d'épaisseur Or, comme cela est indiqué dans le brevet US 3 293 267, le dianhydride du benzhydrol est susceptible de réagir sur ses propres fonctions alcool pour donner des esters, ce qui d'une part modifie la stoechiométrie des réactifs et d'autre part diminue la stabilité ther- mique des polymères. La méthode générale de préparation des polyimides aromatiques décrite cidessus est, dans l'état actuel de la technique, la plus largement utilisées malgré les contraintes qui y sont associées Elle exige en effet des monomères d'une extrême pureté, une exclusion rigoureuse de l'eau, un choix de solvant limité, des conditions de synthèse et de conservation des polymères très délicates Avec des traitements thermiques adaptés aux solvants et aux polymères, il est cependant possible d'utiliser les polyamides-acides pour synthétiser des poly- imides aromatiques utilisables comme films, vernis et adhésifs. Une autre méthode connue de préparation des polyimides aromatiques consiste à remplacer les dianhydrides d'acides tétracarboxyliques par leurs produits de réaction sur les alcools aliphatiques primaires, c'est à dire par les diesters ou les tétraesters d'alkyle correspon- dants Cette technique est décrite par V L Bell (Polymer Letters, 1967, 5, 941-946) et dans le brevet US 3 700 6491 pour les diesters d'alkyle des acides pyromellitique et benzophénone tétracarboxylique-3, 3 ',4,4 ' et diverses diamines aromatiques Le mélange des monomères est tranformé en polyimides par un chauffage progressif sous azote jusqu'a 300 C Comme la réaction de polycondensation est effectuée à la fusion des réactifs, seuls les monomères qui donnent des polymères fusibles peuvent conduire à des hauts polymères Dans les autres cas, il se forme des oligomères de faible masse moléculaire insolubles et infusi- bles comme le montrent les exemples comparatifs I et 2 de la présente invention. Cette technique est également illustrée par le brevet Français 2 031 847 selon lequel les esters de l'acide m ta-phénylène bis-4-(hydroxy méthylène phtalique) sont mis en réaction avec des diamines aromati- ques pour préparer des polyimides solubles Dans ce cas la solubilité des polymères est obtenue par un accroissement du nombre d'enchaîne- ments carbinols dans l'unité récurrente du polymère, ce qui limite considérablement le domaine d'application de ces produitscar la pré- paration du monomère de base nécessite cinq opérationssumessives dont le rendement global est d'environ 50 % De plus, l'augmentation du nombre des enchaînements carbinols a pour conséquence une diminution de la stabilité thermique et de la résistance à l'oxydation des poly- imides Ce phénomène est bien connu dans toutes les familles de poly- mères hétérocycliques o l'addition d'enchaînements flexibles est utilisée pour augmenter la solubilité. On a découvertet c'est l'un des objets de l'invention, que certains monomères dérivés du benzhydrol ne présentaient aucun des inconvé- nients cités précédemment En effet ces monomères conduisent de façon tout à fait surprenante à des polyimides aromatiques solubles dans de nombreux solvants organiques La réaction de poly- condensation peut donc être réalisée de façon optimale dans un solvant approprié jusqu'à ce qu'il n'y ait pratiquement plus de monomères libres dans le milieu et que le polymère ait atteint la viscosité désirée. L'invention a plus particulièrement pour objet des compositions de polyimides aromatiques solubles préparées en faisant réagir au moins une diamine aromatique de formule générale H 2 N Ar NH 2 ( 1) avec au moins un composé aromatique de formule générale R 02 C CHOH C 02 ? ( 2) 2 D CHOH D C 2 RIO 2 C C 02 R, Dans ces formuleslle radical Ar est un radical aromatique divalent carbocyclique ou hétérocyclique, dont les deux valences sont sur des atomes de carbone distincts non situés en position ortho l'un par rap- port à l'autre Le radical Ar peut être formé d'un cycle ou de plu- sieurs (par exemple de 2 à 6) cycles, qui sont alors accdl 6 S ou reliés entre eux, chaque cycle étant formé de préférence de 5 à 7 atomes dont une partie peut consister en atomes d'oxygène, de soufre et/ou d'azote. Lorsque le radical Ar comporte plusieurs cycles religs entre eux, les éléments de liaison sont par exemple la liaison simple ou l'un des atomes et groupements suivants: -O; -S; -SO; -502; -CH 2; -CF 2; -C(CH 3)2; -CO; -CHOH; -COO; -CONH-. R et R', identiques ou différents, sont des radicaux monovalents d'hydrocarbures renfermant de préférence chacun de I à 13 atomes de carbone, par exemple alcoyles inférieurs contenant de 1 à 13 atomes de carbone, cycloalcoyles ou aryles renfermant de 6 à 13 atomes de carbone Dans ce cas le composé de formule ( 2) est un titraester ou un mélange de tétraesters de l'acide benzhydrol tgtracarboxylique-3,3 ', 4,4 ' Le radical R peut également représenter un atome d'hydrogène, R' étant défini comme ci-dessus, et le composé de formule ( 2) reprg- sente alors un bis-orthoacide-ester appelé plus simplement un diester de l'acide benzhydrol tgtracarboxylique-3,3 ',4,4 '. L'enchaînement carbinol qui S 6 pare les deux cycles aromatiques du benzhydrol est placé au milieu des liaisons carbone-carbone de ces cycles pour indiquer les possibilités d'isomérie. Parmi les diamines qui conviennent pour la présente invention, on peut citer les diamino-1,3 et 1,4 benzène, les diamino-3,3 ' et 4,4 ' diphényl méthane, les diamino-3,3 ' et 4,4 ' diphényléther, la benzidine, les diamino-3,3 ' et 4,4 ' diphényl sulfure, les diamino-3,3 ' et 4,4 ' diphényl sulfone, les diamino-3,3 ', ( 4,4 '), ( 3,4 ') et 3 ',4 benzanilide, les diamino-3,3 ' et 4,4 ' benzoate de phényle, le bis(amino-4 phényl) diméthyl silane, les diamino-2,4, ( 2,6) et 3,5 pyridine, la diméthoxy- 3,3 ' benzidine, les diamino-3,3 ' et 4,4 'benzophénone, les diamino-3,3 ' et 4,4 ' benzhydrol. Parmi les dérivés de l'acide benzhydrol tétracarboxylique-3,3 ',4,4 ' qui conviennent pour la présente inventionon peut citer les tétra- esters symétriques c'est à dire les composés de formule ( 2) dans la- quelle les radicaux R et R' sont identiquescomme l'ester de tétramé- thyle, l'ester de tétraéthyle, l'ester de tétrabutyle; les tétraesters dissymétriques représentés par la formule ( 2) avec des radicaux R et R', alkyle et/ou aryle, différents, comme l'ester de diméthyle diphényle, l'ester de diméthyle dibutyle, l'ester de diéthyle diphényle; les bis (ortho-acides-esters) appelés plus simplement diesters c'est à dire les composés de formule ( 2) dans laquelle R est un atome d'hydrogène et R' un radical alkylecomme par exemple le diester de méthyle, le diester d'éthyle, le diester de n-propyle, le diester d'isopropyle, le diester de n-butyle, le diester d'isobutyle, le diester d'amyle, le diester d'hexyle, le diester de 2-hydroxyéthyle. Dans le cas le plus général, les tétraesters dissymétriques et les diesters de l'acide benzhydrol tétracarboxylique-3,3 ',4,4 ' ne sont pas des composés purs mais un mélange d'isomères Par exemple, le diester de méthyle peut être un mélange en proportions variables de dicarboxy-3,3 ' diméthoxycarbonyl-4,4 ' benzhydrol, de dicarboxy-4,4 ' diméthoxycarbonyl-3,3 ' benzhydrol et de dicarboxy-3,4 ' diméthoxycar- bonyl-4,3 ' benzhydrol. Les compositions de polyimides de l'invention peuvent être utilisées dans des domaines d'application très divers et les conditions de réac- tion sont en partie choisies en fonction de l'utilisation envisagée. La nature et la quantité de solvant, la température, la durée, le taux d'avancement de la réaction de polycondensation peuvent varier très largement selon qu'il s'agit de préparer un vernis, un film, un adhé- sif, un liant ou tout autre produit thermostable. Dans le mode de mise en oeuvre préféré, on prépare une composition résineuse de polyimides en dissolvant dans un solvant approprié une diamine aromatique de formule ( 1) et une quantité de préférence sensiblement équimoléculaire d'un composé aromatique de formule ( 2) Ce sont naturellement les proportions stoechiométriques, comme dans toute réaction de polycondensation, qui donnent les polymères de plus haute masse moléculaire, mais pour certaines applications il est possible d'employer un excès de l'un ou l'autre des monomères Toutefoisil est préférable que l'écart par rapport aux proportions stoechiométriques soit inférieur à 50 % et de préférence compris entre O et 20 % en mole. Le mélange réactionnel formé par le solvant et les réactifs est en- suite chauffé à une température avantageusement supérieure à 80 C de préférence comprise entre 100 et 250 C, jusqu'à ce que la composi- tion atteigne la viscosité désirée. Les solvants utilisables avec lesquels on prépare les compositions de l'invention sont des composés organiques polaires, c'est à dire ren- fermant'un hétéroatome tel que 0, N, S, P inertes vis à vis des mono- mères et des polymères Parmi ces solvants on peut citer les phénols comme le phénol, les crésols, les xylénols, les chlorophénols, les mono et diéthers de glycols/comme par exemple ceux de l'éthylèneglycol et du diéthylèneglycol, les mono et diesters de glycols comme par exemple ceux de l'éthylèneglycol et du diéthylèneglycol, les amides comme par exemple le méthylformamide, le diméthylformamide, l'hexa- méthylphosphotriamide, le méthylacétamide, le diméthylacétamide, les urées cô me par exemple la tétraméthylurée, les composés hétérocycli- ques comme par exemple la pyridine, la quinoléine, le dioxanne, le tétrahydrofuranne, la N-méthylpyrrolidone, la N-acétylpyrrolidone, la tétraméthylènesulfone, les sulfones et sulfoxydes comme par exemple la diméthylsulfone et le diméthylsulfoxyde. Ces solvants peuvent être utilisés seuls ou mélangés entre eux ou 36 encore en mélange avec d'autres composés organiques liquides parmi lesquels on peut citer les alcools tels que le méthanol, l'éthanol, le propanol, l'isopropanol, les butanols, l'alcool benzyliquel les cétones/comme par exemple l'acétone, la butanone-2, la méthylisobutyl- cétone, la diisopropylcétone, la cyclohexanone, l'acétophgnone; les hydrocarbures aromatiquescomme le benzène, le toluène, les xylènes, le solvant naphta, les hydrocarbures aromatiques halog né> tels que le chlorobenzène, les dichlorobenzènes, les chlorotoluènes; les esters aliphatiques et aromatiques des acides carboxyliques aliphatiques et aromatiques Ocômme par exemple les acétates de méthyle, d'isopropyle, de butyle, de phényle, le benzoate de méthyle; des étherscomme l'é- ther de dibutyle, l'éther de diphényle. La concentration initiale des monomères dans le solvant de réaction n'est pas critique mais elle est généralement comprise entre 10 et 80 Z en poids En fin de réaction la concentration de la composition résineuse est ajustée à une valeur telle que la solution ait une vis- cosité dynamique bien adaptée à l'utilisation envisagée En d'autres termes la concentration finale dépend de la masse moléculaire du poly- mère, de la nature du ou des solvants et de la température de mise en oeuvre Pour effectuer des dépôts de polyimides de très faible épais- seur, il est préférable d'employer des compositions fortement poly- mérisées avec des concentrations comprises entre 10 et 30 % en poids. Pour d'autres applications, on utilise avantageusement des polymères de plus faible masse moléculaire avec des concentrations plus élevées comprises par exemple entre 30 et 60 Z en poids. La température de la réaction depolycondensation peut varier dans un très large domaineentre 80 et 400 C Elle est généralement fixée à une valeur telle que la réaction des fonctions amines sur les dérivés de l'acide benzhydrol tétracarboxylique s'effectue à une vitesse rai- sonnable Selon le solvant et les réactifs utilisés, une température comprise entre 100 et 250 C donne généralement de bons résultats. Les produits volatils (eau et/ou alcools) formés en cours de réaction peuvent être laissés dans le milieu, mais ils peuvent également être éliminés par distillation au fur et à mesure de leur formation ce qui permet de contr 8 ler l'avancement de la réaction. L'avancement d'une réaction de polycondensation est par définition le rapport entre le nombre de groupes fonctionnels ayant réagi et le nom- bre initial de ces mêmes groupes Il peut être défini en pourcentage, (et à un avancement de par exemple 50 %, correspond la disparition de la moitié des fonctions réactives) ou en taux de réaction (p), tel que p soit compris entre O et 1 Dans ce cas un avancement de 50 % a pour équivalent un taux de réaction de 0,5 Par définition, le degré de polycondensation ou DP est donné par la relation - /1-p. Les compositions de polyimides aromatiques de l'invention présentent une solubilité particulièrement élevée dans de nombreux solvants orga- niques Par conséquentil est possible de suivre aisément la forma- tion des polymères par les techniques usuelles d'analyse L'avancement de la réaction peut être déterminé simplement en mesurant la quantité de produits volatils (eau et/ou alcool) distillés en cours de réaction. Cette méthode devient peu précise en fin de réaction quand il reste très peu de centres rgactifsc'est à dire lorsque l'avancement atteint 97 à 99 % On utilise alors avantageusement le dosage des fonctions amines, acides et/ou esters qui constituent les fins de chaînes La solubilité des polymères permet également d'employer toutes les métho- des d'analyse spectroscopiques (infrarouge, ultraviolet, résonance magnétique nucléaire) pour étudier la structure des polymères. Lorsque la composition de polyimides est préparée en faisant réagir une diamine aromatique et un diester d'alkyle de l'acide benzhydrol tétracarboxylique, le poids de distillat (eau et alcool) donne l'avan- cement global de la réaction De plus, la composition du distillat permet de connaître le taux de cyclisation en imide En effet la réac- tion d'une fonction amine sur un groupe acide-ester engendre un équi- valent moléculaire d'eau et un équivalent moléculaire d'alcool chaque fois qu'il se forme un cycle imide On a ainsi observé que les compo- sitions de l'invention ont un taux d'imidation toujours supérieur à % et généralement compris entre 95 et 100 Z Ce qui signifie que, par exemple, 95 à 100 % des fonctions amines ayant réagi sont engagées dans des cycles imides, le reste étant vraisemblablement sous forme d'amide-acide et/ou d'amide-ester. Les compositions de l'invention sont préparées à divers degrés d'avan- cement, par exemple 50 à 99,9 %, en fonction de l'usage auquel elles sont destinées Pour la plupart des applications 1 il est cependant pré- férable de prolonger la réaction jusqu'à ce que son avancement soit compris entre 90 et 99,9 %,de façon à éliminer la plus grande partie des composés volatils avant la mise en oeuvre du polymère Un taux de conversion élevé présente en outre l'avantage de ne laisser dans le milieu que des quantités pondérales extrêmement faibles des monomères de départ. Les polyimides aromatiques sont connus pour leur bonne résistance à la chaleur et à l'oxydation mais le maximum de stabilité n'est atteint que si le polymère est totalement cyclisé en imide et qu'il n'a prati- quement plus de fonctions terminales oxydables, en particulier les groupes amine Dans ces deux domaines, les compositions de l'invention ont des propriétés particulièrement avantageuses puisque la réaction de polycondensation et la réaction d'imidation ont lieu en solution. L'analyse des produits de réaction montre que les deux réactions se font simultanément et qu'elles peuvent être contrôlées pendant toute la durée de l'opération. Pour de nombreuses applications il est préférable d'utiliser des poly- mères déjà fortement cyclisés, non seulement pour augmenter la stabili- té thermique 1 mais encore pour avoir un faible dégagement de composés volatils au moment de la mise en oeuvre La porosité finale du matériau dépend en effet beaucoup de la quantité de produits volatils qui sont éliminés On peut comparer les compositions de l'invention aux autres techniques de synthèse des polyimides dans, par exemple, la fabrication des matériaux composites En utilisant pour enduire le substrat une solution de polyamide-acide préparée selon la méthode générale avec par exemple une mole de diamine et une mole de dianhydride, il y aau moment de la mise en oeuvre deux moles d'eau à éliminer sous forme de vapeur Avec la technique usuelle des diesters, l'enduction est faite avec une solution des monomères contenant par exemple une mole de diester-diacide et une mole de diamine Dans ce cas 1 il faut éliminer deux moles d'eau et deux moles d'alcool au moment de la fabrication. Avec une composition de l'invention 1 préparée à partir d'une mole de di- amine aromatique et une mole de composé de formule ( 2), on obtient une solution d'enduction très satisfaisante lorsque le degré d'avancement de la polycondensation est de l'ordre de 98 à 99 % avec un taux de cyclisation en imide d'au moins 98 Z Au moment de la fabrication du matériau composite 1 il y a donc quelques centièmes de mole de produits volatils à éliminer,,ce qui est un avantage considérable. Les compositions de polyimides solubles de l'invention ont d'excellen- tes propriétés adhésives vis à vis de nombreux matériaux mais, selon le type d'application, il peut être nécessaire d'ajuster le degré d'avancement de la réaction de polycondensation en fonction de la vis- cosité optimum Les solutions de polyimides ont une viscosité, à con- centration en matière sèche égale, qui augmente très fortement en même temps que la masse moléculaire des polymères au-delà de 95 x d'avance- ment de la réaction. Pour les utilisations qui réclament une forte teneur en matière sèche, par exemple de l'ordre de 60 à 80 % en poids, les solutions de poly- imides sont déjà très visqueuses lorsque les polymères ont une visco- sité inhérente de 0,15 dl/g Si cette dernière est comprise entre 0,2 et 0, 4 dl/g, il est préférable de travailler avec des concentrations un peu plus faibles, par exemple comprises entre 30 et 50 % Avec des solutions encore plus diluées, les polymères peuvent avoir une visco- sité inhérente supérieure à 1,5 dl/g Dans tous les cas/la réaction de polycondensation est achevée au moment de la mise en oeuvre. En ce qui concerne la mise en oeuvre, les compositions de polyimides solubles de l'invention présentent de nombreux avantages par rapport aux polyimides de l'art antérieur La transformation en un article de forme déterminée est effectuée après évaporation du solvant par un traitement thermique approprié avec ou sans pression Si les qualités requises sont surtout la résistance à la chaleur et à l'oxydation, les compositions sont utilisées seules ou associées à d'autres polymères thermostables Mais, et c'est l'un des avantages tout à fait exception- nel de ces compositions, elles peuvent aussi être utilisées pour aug- menter la stabilité thermique de certaines substances polymériques connues. On sait que les meilleures caractéristiques de souplesse, d'allongement, d'élasticité sont obtenues avec des polymères linéaires de haute masse moléculaire L'ensemble des propriétés mécaniques disparait cependant lorsque la température d'utilisation approche la température de transi- tion vitreuse Pour un certain nombre d'applications, il est donc nécessaire de réticuler les polymères linéaires afin d'augmenter la résistance aux solvants, la température de transition vitreuse, la température de déflection sous charge et certaines propriétés mécani- ques Les compositions de l'invention sont particulièrement bien adap- tées pour ces applications car elles peuvent être facilement réticulées. Les fonctions alcool du benzhydrol disposées le long de la chaîne ma- cromoléculaire du polymère sont en effet disponibles pour réagir -avec d'autres composés simples ou polymiriques contenant des groupes très réactifs comme les isocyanates, les époxydes, les titanates d'alkyle, les anhydrides d'acides carboxyliques, les halogénures d'acides carbo- xyliques, les siloxanes Ces réactions sont tout à fait spécifiques des polyimides de l'invention en raison de leur solubilité et des taux d'imidation très élevé En effet si les réactifs cités ci-dessus sont ajoutés à une solution de polyamide-acide, ils réagissent de préférence avec les fonctions acides carboxyliques libres ou avec l'eau formée pendant la cyclisation en imide plut 8 t qu'avec des groupes moins réac- tifs comme les alcools secondaires. Dans le cadre de certaines utilisations, il peut être avantageux de mélanger les compositions de polyimides avec d'autres compositions de monomères ou de prépolymères jusqu'à la proportion de 50 % de façon à préparer des matériaux plus fortement réticulés Généralement le mélan- ge est effectué en solution avant la mise en oeuvre de la composition et c'est au cours du chauffage final que se termine la réaction de réticulation. Selon les applications, on peut ajouter aux compositions des consti- 2514 72 tuants inertes tels que pigments, colorants, charges organiques, miné- rales ou métalliques, poudres adhésives, additifs stabilisants à la chaleur et à l'oxydation, agents de gonflement, etc Les articles façon- nés avec ces compositions sont séchés pour évaporer le solvant et la réaction de polycondensation est achevée par un traitement thermique approprié à une température de préférence comprise entre 200 et 400 'C. L'invention sera décrite de façon plus précise en liaison avec les exemples spécifiques ci-après dans lesquels les détails sont donnés à titre illustratif et non limitatif Dans ces exemples, les réactions de polycondensation sont effectuées sous agitation et en atmosphère inerte pour éviter l'oxydation des amines aromatiques Les solvants utilisés n'ont pas besoin d'être parfaitement anhydres mais dans le cas o ils contiennent de l'eau, il faut en tenir compte si le poids des composés volatils qui distillent sert de test pour déterminer l'avance- ment de la réaction D'une manière générale, l'eau et/ou l'alcool for. mgs au cours de la polycondensation sont distillés en continu afin de suivre la formation du polymère. Dans ces exemples, les viscosités inhérentes, lorsqu'on les donne, sont mesurées à 30 'C pour une concentration de 5 g de composition par litre de N-m 9thyl pyrrolidone Si un autre solvant est utilisé pour cette mesure, son nom est indiqué avec la valeur de la viscosité Les visco- sités dynamiques des solutions sont mesurées à 30 'C avec un viscosi- mètre c 8 ne/plan et sont exprimées en millipascal-seconde (m Pa s). Les masses moléculaires, lorsqu'elles sont indiquées, correspondent à des masses moléculaires moyennes en nombre (Mn) Elles sont soit me- surées par le dosage des fonctions réactives terminales, soit calculées à partir du degré d'avancement par les équations statistiques classi- ques (Mn = Mo/1-p, Mo étant la masse moléculaire moyenne de l'unité structurale récurrente et p le degré d'avancement mesuré). Pour simplifier l'écriture des noms de produits chimiques, les mélanges de composés isomères sont désignés par un terme au singulier comme par exemple le diester de méthyle de l'acide benzhydrol tétracarboxylique- 3,3 ',4,4 '. Les exemples 1 et 2 sont donnés à titre comparatif avec les diesters de méthyle des acides tétracarboxyliques les plus fréquemment utilisés dans la préparation des polyimides aromatiques. EXEMPLE I (comparatif) Un mélange de 28,22 g ( 0,1 mole) de diester de méthyle de l'acide pyromellitique, 20 g ( 0,1 mole) de bis(amino-4 phényl) éther et 48 g de N-méthyl/pyrrolidone est chauffé à 140 C Lorsque latempérature du mélange atteint 118 C, il se forme progressivement un précipité beige clair dont le poids croit rapidement avec le temps de réaction. Après deux heures de chauffage, on a éliminé par distillation environ 0,1 mole d'eau et 0,1 mole de méthanol ce qui correspond à un avance- ment de la réaction de 50 % Le mélange de produits ainsi obtenu n'est passoluble dans les solvants organiques et sa température de fusion est supérieure à 250 C. Par extraction avec de l'éthanol bouillant, on obtient 4,8 g de diami- ne soit 22 % en poids de la quantité initiale Le mélange obtenu est donc formé d'oligomères de faible masse moléculaire et de réactifs de départ Etant insoluble et difficilement fusible, un tel mélange n'est pas utilisable pour des applications pratiques. EXEMPLE 2 (comparatif) On fait réagir dans les conditions de l'exemple 1 38,63 g ( 0,1 mole) de diester de méthyle de l'acide benzophénone tétracarboxylique-3,3 ', 4,4 ' avec 19,8 g ( 0,1 mole) de bis(amino-4 phényl) méthane dans 58 g de N-méthyl pyrrolidone Comme dans l'exemple précédent, il se forme un précipité insoluble et infusible d'oligomeres contenant 18 % en poids de la quantité initiale de diamine Ce mélange ne peut être mis en oeuvre pour préparer des articles façonnés. EXEMPLE 3 Un mélange de 38,83 g ( 0,1 mole) de diester de méthyle de l'acide ben- zhydrol tétracarboxylique-3,3 ',4,4 ', 20 g de bis(amino-4 phényl) éther et 59 g de N-méthyl pyrrolidone est chauffé à 140 C La solution reste limpide pendant toute la durée du chauffage et la formation du polymère est suivie en mesurant sa viscosité inhérente après 2 h, 4 h, 6 h, 9 h, 13 h et 24 h de réaction Les valeurs obtenues sont respectivement de 0,1, 0,15, 0,20, 0,25, 0,30 et 0,36 dl/g La solution limpide de cou- leur rouge a, en fin de réaction, une concentration en polymère de 46 % et une viscosité dynamique de 12000 m Pa s Apres dilution avec 10 g d'éthanol et 8 g de xylène, elle est utilisée pour étendre un film sur une plaque de verre Le film est séché dans une étuve à ventilation forcée à 100 C pendant I h puis 2 h à 200 C Le film est séparé du support par trempage dans l'eau pendant 24 h puis traité 20 min à 300 C Apres cette opération on obtient un film de polyimide jaune- orangé souple et résistant. EXEMPLE 4 Un mélange de 388,34 g de diester de méthyle de l'acide benzhydrol té- * tracarboxylique-3,3 ',4,4 ' et de 198,27 g de bis(amino-4 phényl) métha- ne dans 535 g de m-crésol est plongé dans un bain d'huile chauffé à C Au bout de 15 minutes 1 la température du mélange atteint 110 C et les premières gouttes de distillat apparaissent en tête de colonne. Dans le tableau 1, ce moment est fixé comme étant le temps zéro de la réaction à partir duquel on note la durée de réaction, la température de la solution, le poids de distillat et le degré de polycondensation calculé (DP). Tableau 1 Durée de Température Poids de Degré de réaction en en distillat en polymérisation min C g o O ,8 7,5 9,5 11,8 ,5 ,5 28,7 54,7 7,8 16,7 24,9 33,2 48,8 56,9 ,6 73,4 81,5 89,8 96,5 97,7 1,1 1,2 1,3 1,5 1,7 1,9 2,3 2,9 3,8 ,4 9,8 28,5 41,6 Après 7 heures de réaction/le poids de distillat est de 97,7 g;alors qu'à 100 % de conversion/il devrait être de 100,12 g Le taux d'avan- cement global est donc de 97,6 %/ce qui donne une masse moléculaire moyenne calculée de 10000 à 12000 T'analyse des fonctions réactives terminales donne une masse moléculaire moyenne de 10800 et un taux de cyclisation en imide supérieur à 96 %. La composition de polyimide a une viscosité inhérente de 0,505 dl/g. Dans le m-crisolelle est de 0,62 dl/g La concentration en matière sèche/qui est de 47,7 %Test ramenée à 35 % par addition de xylène pour donner une solution ayant une viscosité de 2600 m Pa s Elle est alors utilisable pour déposer une couche de polyimide sur divers substrats métalliquescomme le cuivre, l'aluminium, le titane et l'acier Après séchage, un traitement thermique de 15 minutes à 300 C donne un revê- tement souple et très adhérent sur les différents métaux. EXEMPLE 5 Un mélange de 416,39 g de diester d'éthyle de l'acide benzhydrol t 9 tra- carboxylique-3,3 ',4,4 ', 200,24 g de bis(amino-4 phényl) éther et 600 g de N-méthyl pyrrolidone est plongé dans un bain d'huile chauffé à C Après 3 heures de réactionla température de la solution est de 140 C, l'avancement de la polycondensation de 76 % et la viscosité inhérente de 0,17 dl/g La température du bain d'huile est alors portée à 160 C Une heure plus tard la température de la solution est de 154 C, l'avancement de 82 % et la viscosité de 0,3 dl/g Pour finir le mélange est chauffé pendant 2 heures à 170 C, soit une température interne de 164 Cpour donner une composition ayant une viscosité de 0,41 dl/g et un taux d'avancement de 95 %. La solution parfaitement limpide est précipitée avec une très forte agitation dans 5 litres de méthanol Le polymère est lavé au méthanol bouillant, à l'eau, puis séché sous vide à 90 C pendant 24 heures. Le rendement en polymère solide est de 487,2 g (X 100 %). On prépare une composition adhésive en dissolvant le produit solide dans le dioxanne à une concentration de 30 % en poids Après 15 minutes de reflux dans le solvant et refroidissement à température ambiante, on obtient une solution limpide de couleur rouge clair, ayant une vis- cosité de 2800 m Pa s; EXEMPLE 6 On prépare une composition de polyimide en chauffant à 200 C pendant 3 heures 42 g de tgtramgthoxycarbonyl-3,3 ',4,4 ' benzhydrol, 20 g de bis(amino-4 phényl) éther et 55 g de m-crésol A la fin de la-réaction, la viscosité inhérente est de 0,33 dl/g et la viscosité dynamique de 8200 m Pa s. EXEMPLES 7 à 17 On prépare une série de compositions de polyimides aromatiques solubles en faisant réagir des quantités équimoléculaires ( 0,1 mole) de diester de méthyle de l'acide benzhydrol tgtracarboxylique-3,3 ',4,4 ' avec di- verses diamines aromatiques Les conditions de réaction (nature de l'amine et du solvant, température et durée de la réaction)sont int- quées dans le tableau 2 Dans ce même tableau;les compositions adhési- ves sont caractérisées par la mesure de la viscosité inhérente Dans tous ces exemples, la concentration initiale des monomères est de 50 Z en poids dans le solvant indiqué Les abréviations utilisées sont les suivantes: MDA, m 9thylène-dianiline; ODA, oxydianiline; DABA, diami- nobenzanilide; DABP, diaminobenzophgnone; MPDA, métaphénylènediamine; DABH, diamino-benzhydrol; DADP, diaminodiphényle;DADPS, diaminodiphé- nylsulfone; DMAC, diméthylacétamide; NMP, N-méthylpyrrolidone; HMPT, hexaméthylphosphotriamide; XYL, xyl 6 nol-3,4; MCP, métachlorophénol. Tableau 2 Exemple Diamine Solvant Tre Durée Viscosité no inhérente C h dl/g 7 MPDA NMP 175 8 MDA-4,4 ' diglyme 150 9 MDA-4,4 ' dioxanne 110 10 ODA-4,4 ' DMAC 150 I 1 l ODA-4,4 ' XYL 225 12 DABA-3,3 ' MCP 210 0,54 0,17 0,28 0,23 0,81 0,69 Tableau 2 (suite) Exemple Diamine Solvant Tre Durée Viscosité n inhérente o C h dl/g 13 DABP-4,4 ' NMP 170 7 0,48 14 DABH-3,3 ' HMPT 160 6 0,52 15 DABH-4,4 ' crésol 200 8 0,94 16 DADP-4,4 ' XYL 205 3 0,30 17 DADPS-4,4 ' XYL 225 6 0,42 EXEMPLE 18 Une composition de polyimide préparée comme dans l'exemple 4 avec une viscosité inhérente de 0,5 dl/g est précipitée dans le méthanol pour donner un solide fibreux de couleur cr 8 me On fait une solution de 30 g de ce produit dans 48 g de dioxanne à laquelle on ajoute 14 g de digly- cidyléther du bis-phénol-A (DGEBA) ayant un indice d'époxyde de 0,504 fonction par 100 g Lorsque la solution est devenue parfaitement lim- pide, elle est chauffée progressivement au dessus de 100 C pour éva- porer le solvant La température est ensuite portée de 120 à 190 C en 30 minutes Le mélange homogène de couleur miel initialement très visqueux se solidifie progressivement Apres 30 minutes à 190 Cle produit est devenu infusible et insoluble. L'opération précédente est répétée avec 16 g de composition de poly- imide 4 g de DGEBA et 25 g de dioxanne La réaction est effectuée par chauffage à 130 C pendant 30 minutes pour donner une solution très visqueuse qui est utilisée pour déposer un film sur une plaque de verre Le solvant est évaporé pendant 1 h à 100 C et le film est ré- ticulé par chauffage à 150 C, 170 C et 200 C respectivement pendant min, 30 min et 2 heures Le film de polyimide réticulé adhère très fortement au verre. EXEMPLE 19 Un mélange de 32 g de polyimide de l'exemple 18, 7,2 g de bis(isocya- nato-4 phényl)méthane et 90 g de dioxanne est chauffé pendant 1 h à C Le solvant est ensuite distillé et le mélange est chauffé à 1500 Cpendant 10 min puis à 200 Cpendant 15 min Il donne d'abord un gel transparent puis un solide infusible et insoluble. L'opération précédente est répétée avec 8,44 g de polyimide, 20,6 g de dioxanne et 0,5 g de diisocyanaté Après 1 h de chauffage à 100- 110 Cla solution est utilisée pour étendre un film sur une plaque de verre Un traitement thermique à 100, 150 et 200 Crespectivement pen- dant 45 min, 2 h et 15 mindonne un film réticulé fortement collé sur le verre et insensible aux solvants. EXEMPLE 20 Une composition de polyimide est préparée avec 388 g de diester de méthyle de l'acide benzhydrol tétracarboxylique-3,3 ',4,4 ' et 198 g de bis(amino-4 phényl)méthane dans un mélange de 200 g de xylénol et 200 g de crésol La réaction est effectuée pendant 2 h à 130 C, 2 h à 1500 C et 3 h à 200 qpuis le mélange est dilué à 30 % en poids de matière sèche par addition d'un mélange solvant contenant I volume de crésol, I volume d'éthanol et 2 volumes de xylène Après refroidissement à C, on ajoute comme agent réticulant 20 g de titanate de tétrabutyle et on chauffe la solution pendant 1 h à 120 C La viscosité dynamique de la solution est de 3000 m Pa s Elle est utilisée pour déposer sur un conducteur métallique une couche de vernis isolant souple et tenace qui adhère fortement sur le métal. La présence des enchaînements imides cycliques dans les polymères solu- bles obtenus lorsqu'on opère comme décrit dans les exemples selon l'in- vention a été déterminée par les méthodes d'analyse classiques; analyse élémentaire, réaction à l'hydrate d'hydrazine, spectrographie infra- rouge, résonance magnétique nucléaire du potron, résonance magnétique nucléaire du carbone-13 et analyse thermogravimétrique. 251477 Z REVENDICATIONS 1 Composition de polyimide présentant une solubilité élevée, caracté- risée en ce qu'elle est fabriquée par mise en réaction d'une diamine aromatique avec un tétra-ester ou un diacide-diester dérivé de l'acide benzhydrol tétracarboxylique-3,3 ',4,4 ', la réaction étant poursuivie jusqu'à obtention d'une viscosité inhérente d'au moins 0,1 dl/g et d'au plus 2 dl/g, cette viscosité étant mesurée dans la N-méthyl pyr- rolidone à 30 C, pour une concentration de 5 g de composition par litre de N-mithyl pyrrolidone. 2 Composition selon la revendication 1, caractérisée en ce que sa fabrication est effectuée dans un solvant polaire à une température de à 250 OC. 3 Composition selon la revendication 2, caractérisée en ce que le sol- vant polaire utilisé pour sa fabrication est choisi parmi les phénols, les éthers de glycols, les esters de glycols, les amides, le diméthyl- sulfoxyde, la diméthylsulfone, la tétraméthylurée, le dioxanne, la pyridine, la quinoléine, la N-m 9thyl pyrrolidone, la N-acétyl pyrroli- done, l'hexaméthylphosphotriamide et la tétramdthylènesulfone. 4 Composition selon l'une des revendications 1 à 3, caractérisée en ce que la réaction de sa fabrication est poursuivie jusqu'à obtention d'une viscosité inhérente d'au moins 0,15 dl/g et d'au plus I dl/g, cette viscosité étant mesurée comme défini dans la revendication 1. Composition selon l'une des revendications 1 à 4, caractérisée en ce que la réaction de sa fabrication est poursuivie jusqu'à élimina- tion de 50 à 99 Z des produits volatils formés. 6 Composition selon l'une des revendications I à 5, caractérisée en ce qu'elle est préparée par réaction d'au moins une diamine de formule générale H 2 N Ar NH 2 o Ar est un radical aromatique divalentcarbocyclique ou hétdrocy- clique, les groupes NH étant fixes à des atomes de carbone distincts dudit radical, non situés en position ortho l'un par rapport à l'autre, avec au moins un composé aromatique de formule générale R 02 C A c OH 'C 02 R CHOH R' 2 co O Vs 2 Re o R' est un radical monovalent d'hydrocarbure et R un atome d'hydro- gène ou un radical monovalent d'hydrocarbure. 7 Cemposition selon la revendication 6, caractérisée en ce que la dia- mine aromatique est le bis(amino-4 phényl) éther et le second réactif le diester d'gthyle de l'acide benzhydrol tétracarboxylique-3,3 ',4,4 '. 8 Composition selon la revendication 6, caractérisée en ce que la diamine aromatique est le bis(amino-4 phényl) méthane et le second réactif le diester de méthyle de l'acide benzhydrol tétracarboxyli- que-3,3 ',4,4 ' - 9 Composition selon la revendication 6, caractérisée en ce que la diamine aromatique est le bis(amino-4 phgnyl) éther et le second réac- tif le t 6 traméthoxycarbonyl-3,3 ',4,4 ' benzhydrol. Une solution comprenant 10 à 80 Z en poids d'une composition selon l'une des revendications 1 à 9, le complément étant un solvant orga- nique dont au moins la majeure partie en poids est un solvant polaire. Il Une solution selon la revendication 10, dans laquelle le solvant polaire est choisi parmi les solvants définis dans la revendication 3. 12 L'utilisation d'une composition selon l'une des revendications 1 à 9.ou d'une solution selon l'une des revendications 10 à Il pour fabri- quer un film adhésif. 13 L'utilisation d'une composition selon l'une des revendications I à 9 ou d'une solution selon l'une des revendications 10 et Il pour fabriquer une composition réticulable, caractérisée en ce qu'elle est préparée par mise en réaction avec un monomère ou un prépolymère com- portant au moins deux groupes fonctionnels réactifs. 14 Composition selon la revendication 13, caractérisée en ce que le réactif de réticulation est choisi parmi les époxydes, les isocyanates, les titanates d'alkyle, les anhydrides et les halogènures d'acides carboxyliques et les siloxanes. 15 Composition selon la revendication 14, caractérisée en ce que le réactif de réticulation est le diglycidyl éther du bis-phénol-A. 16 Composition selon la revendication 14, caractérisée en ce que le réactif de réticulation est le bis(isocyanato-4 phényl) méthane. 17 Composition selon la revendication 14, caractérisée en ce que le réactif de réticulation est le titanate de tétrabutyle.